(57)【要約】式(１)を含む誘導化大環状化合物であり、式中、Mは、分子骨格の単環式または多環式大環状成分であり；Lは、Mに共有結合した置換または非置換の炭素鎖リンカーであり；Rは、支持基体Zに共有結合し得るかあるいは樹脂ビーズのような支持基体Zに共有結合し得る官能性成分に転換し得る末端官能性成分であり；XおよびYは、プロトン、脂肪族基、芳香族基からなる群から選ばれた成分であり、適宜ヘテロ原子を含み；Sは、イオウである。１つの好ましい実施態様においては、Mはクリプタンドである。
2005501920.tif 000002
【特許請求の範囲】
【請求項１】
下記の式を含む誘導化大環状化合物：
【化１】
2005501920.tif 000010
（式中、Mは、分子骨格の単環式または多環式大環状成分であり、各環中に少なくとも12個の原子を含有し；
Lは、Mに共有結合した置換または非置換の炭素鎖リンカーであり、該リンカー上の水素原子に対して置換されたヘテロ原子を含む脂肪族、芳香族または複素環式リンカーからなる群から選ばれた構造中に少なくとも１個の炭素原子を含み；
Rは、支持基体に共有結合し得るかあるいは固形支持基体に共有結合し得る官能性成分に転換し得る末端官能性成分であり；
XおよびYは、プロトン、脂肪族基、芳香族基からなる群から選ばれた成分であり、適宜、酸素、窒素、イオウまたはリンヘテロ原子からなる群から選ばれた、該成分中の水素原子に対して置換されたヘテロ原子を含み；
Sは、イオウである)。
【請求項２】
Mが、クラウンエーテル類、クリプタンド類、スフェランド類、クリプタヘミスフェランド類、キャビタンド類、カリキサレン類、レゾルシノレン類、シクロデクストリン類およびポルフィリン類からなる群から選ばれる、請求項１記載の誘導化大環状化合物。
【請求項３】
Mがクリプタンドである、請求項１記載の誘導化大環状化合物。
【請求項４】
Rが、プロトン、またはアミン類、エポキシド類、アルデヒド類、ケトン類、アルコール類、フェノール類、チオール類、カルボン酸類、チオカルボン酸類、カルボン酸およびチオカルボン酸類のアミドおよびエステル類、リン酸およびホスホン酸類、スルホン酸類のエステル類、アシルハライド類、アルキルおよびアリールハライド類、活性化カルボン酸類、および重合性 -C=C または -C≡C基からなる群から選ばれた化合物から誘導された成分である、請求項１記載の誘導化大環状化合物。
【請求項５】
Rがスチレン系成分である、請求項１記載の誘導化大環状化合物。
【請求項６】
XおよびYがプロトンである、請求項１記載の誘導化大環状化合物。
【請求項７】
Rが窒素ヘテロ原子を含む、請求項１記載の誘導化大環状化合物。
【請求項８】
Rが、固形支持体にフリーラジカル活性化条件下において共有結合可能である末端 -C=C基を含む、請求項１記載の誘導化大環状化合物。
【請求項９】
支持基体Zに直接またはRを介して間接的に共有結合させた、請求項１記載の誘導化大環状化合物。
【請求項１０】
Zが変性されて、前記誘導化大環状体を結合させた親水性層を含む、請求項９記載の生成物。
【請求項１１】
Mがアニオン交換クリプタンドである、請求項９記載の生成物。
【請求項１２】
前記ヘテロ原子が、酸素、窒素、イオウまたはリンからなる群から選ばれる、請求項１記載の誘導化大環状体。
【請求項１３】
下記の式を有する、支持基体Zに共有結合させた誘導化大環状化合物を含む組成物：
【化２】
2005501920.tif 000011
（式中、Mは、分子骨格の単環式または多環式大環状成分であり、各環中に少なくとも12個の原子を含有し；
Lは、Mに共有結合した置換または非置換の炭素鎖リンカーであり、該リンカー上の水素原子に対して置換されたヘテロ原子を含む脂肪族、芳香族または複素環式リンカーからなる群から選ばれた構造中に少なくとも１個の炭素原子を含み；
R1は、イオウ原子Sと支持基体Z間の共有リンカーであって置換または非置換の炭素鎖リンカーを含み、該リンカー上の水素原子に対して置換されたヘテロ原子を含む脂肪族、芳香族または複素環式リンカーからなる群から選ばれた構造中に少なくとも１個の炭素原子を含み；
XおよびYは、プロトン、脂肪族基、芳香族基からなる群から選ばれた成分であり、適宜、酸素、窒素、イオウまたはリンヘテロ原子からなる群から選ばれた、該成分中の水素原子に対して置換されたヘテロ原子を含み；
Sは、イオウである)。
【請求項１４】
前記ヘテロ原子が、酸素、窒素、イオウまたはリンからなる群から選ばれる、請求項１３記載の支持基体Zに共有結合させた誘導化大環状化合物を含む組成物。
【請求項１５】
前記誘導化大環状化合物がイオン交換特性を有する、請求項１３記載の組成物。
【請求項１６】
前記大環状体がイオン結合性クリプタンドである、請求項１５記載の組成物。
【請求項１７】
Zが貫流粒子床の形にあり、前記クリプタンドが液体サンプル中のアニオン類を分離し得る、請求項１６記載の組成物。
【請求項１８】
下記の式を有する誘導化大環状化合物：
【化３】
2005501920.tif 000012
（式中、Mは、分子骨格の単環式または多環式大環状成分であり、各環中に少なくとも12個の原子を含有し；
Lは、Mに共有結合した置換または非置換の炭素鎖リンカーであり、該リンカー上の水素原子に対して置換され、酸素、窒素、イオウまたはリンからなる群から選ばれたヘテロ原子を適宜含む脂肪族、芳香族または複素環式リンカーからなる群から選ばれた構造中に少なくとも１個の炭素原子を含み；
Rは、基体に共有結合し得るかあるいは基体に共有結合し得る官能性成分に転換し得る末端官能性成分であり；
XおよびYは、プロトン、脂肪族基、芳香族基からなる群から選ばれた成分であり、適宜、酸素、窒素、イオウまたはリンヘテロ原子からなる群から選ばれた、該成分中の水素原子に対して置換されたヘテロ原子を含み；
Sは、イオウである)
の調製方法において、
下記の式：
【化４】
2005501920.tif 000013
(式中、Uは、二重または三重結合である)
の中間体化合物をHSRとフリーラジカル活性化条件下に反応させて前記誘導化大環状体を生成させることを特徴とする前記調製方法。
【請求項１９】
Mが、クラウンエーテル類、クリプタンド類、スフェランド類、クリプタヘミスフェランド類、キャビタンド類、カリキサレン類、レゾルシノレン類、シクロデクストリン類およびポルフィリン類からなる群から選ばれる、請求項１８記載の方法。
【請求項２０】
Mがクリプタンドである、請求項１８記載の方法。
【請求項２１】
Rが、プロトン、またはアミン類、エポキシド類、アルデヒド類、ケトン類、アルコール類、フェノール類、チオール類、カルボン酸類、チオカルボン酸類、カルボン酸およびチオカルボン酸類のアミドおよびエステル類、リン酸およびホスホン酸類、スルホン酸類のエステル類、アシルハライド類、アルキルおよびアリールハライド類、活性化カルボン酸類、および重合性 -C=Cまたは -C≡C基からなる群から選ばれた化合物から誘導された成分である、請求項１８記載の方法。
【請求項２２】
Rがスチレン系成分である、請求項１８記載の方法。
【請求項２３】
Rが窒素ヘテロ原子を含む、請求項１８記載の方法。
【請求項２４】
Uが二重結合である、請求項１８記載の方法。
【請求項２５】
前記誘導化大環状体をR成分を介して固形支持体に共有結合させることをさらに含む、請求項１８記載の方法。
【請求項２６】
共有結合前の前記R成分が共有結合を含み、前記共有結合をフリーラジカル付加によって実施する、請求項１８記載の方法。
【請求項２７】
前記誘導化大環状体を支持基体Zに直接または間接的に共有結合させる、請求項１８記載の方法。
【請求項２８】
親水性層を、前記誘導化大環状体をZに共有結合させているZの表面に共有結合させる、請求項２６記載の方法。
【発明の詳細な説明】
【技術分野】
【０００１】
本発明は、高性能イオン交換クロマトグラフィーにおけるような用途の支持基体に共有結合させ得る誘導化大環状化合物に関する。
【背景技術】
【０００２】
クラウンエーテル類、クリプタンド(cryptand)類、スフェランド(spherand)類、クリプタヘミスフェランド(cryptahemispherand)類、キャビタンド(cavitand)類、カリキサレン(calixarene)類、レゾルシノレン(resorcinorene)類、シクロデクストリン(cyclodextrine)類、ポルフィリン(porphyrine)類およびその他のような大環状化合物は周知である。(Comprehensive Supramolecular Chemistry Vol. 1-10, Jean-Marie Lehn- Chairman of the Editorial Board, 1996 Elsevier Science Ltd.)。それらの多くは、イオン性有機および無機分子と安定な複合体を形成し得る。これらの特性は、大環状化合物類を種々の分野、例えば、触媒作用、分離、センサー開発等における候補物としている。クリプタンド(二環式大環状体)類は、金属イオンに対して極めて高い親和性を有する。クリプタンド金属イオン複合体は、クラウンエーテル類のような単環式リガンドによって形成された複合体よりも安定である(Izatt, R.M., et al., Chemical Reviews 91: 1721-2085 (1991))。水中のアルカリおよびアルカリ土類金属イオンに対するクリプタンド類の高親和性は、クリプタンド類を強力で迅速且つ可逆的な金属イオン結合が要求される諸プロセスにおける優れた複合体化剤としている。これらのプロセスの例としては、分離、金属イオン類の予備濃縮および検出、放射性アイソト−プ類の分析、イオン交換クロマトグラフィー、相間移動触媒、アニオン種の活性化等がある。
【０００３】
官能性を有する成分を大環状化合物に付加することによって、誘導化大環状体を支持基体に結合させて表面官能性を付与させることができる。物理的吸着と共有結合が２つの一般的な結合方法である。クリプタンド吸着型ポリマー類は、イオン交換クロマトグラフィー用の静置相として報告されている(Lamb, J.D., et al., J. Chromatogr., 482:367-380 (1989)；Niederhauser, T.L., et al., Journal of Chromatography A, 804:69-77 (1998)；Lamb, J.D., et al., Talanta, 39(8):923-930 (1992)；および Smith, R.G., et al., Journal of Chromatography A, 671:89-94 (1994))。
吸着型材料の大多数は、吸着官能層を溶出させる溶媒類との不適合性故に、限られた数の用途しか有していない。また、これらの材料を昇温下で使用することも制約されている。共有結合はこれらの問題を軽減する。共有結合大環状体を含む従来報告されている基体としては、シリカゲル、高分子樹脂、薄膜等がある(Blasius, E., et al., Pure & App. Chem. 54(11):2115-2128 (1982)；Montanari, F., et al., British Polymer Journal, 16:212-218 (1984)；Krakowiak等の米国特許第5,393,892号；Bradshaw等の米国特許第4,943,375号；Riviello等の米国特許第5,968,363号；Kakiuchi等の日本特許第55018434A2号；Fujine等の日本特許第59145022A2号；Fujine等の日本特許第61033220A2号；Watanabe等の日本特許第4346064A2号；およびDarling等のPCT公告WO99/28355号)。
【０００４】
多くの大環状化合物の合成方法が多年に亘って開発されてきている(Comprehensive Supramolecular Chemistry Vol. 1-10, Jean-Marie Lehn- Chairman of the Editorial Board, 1996 Elsevier Science Ltd.；Krakowiak, K.E., et al., Israel Journal of Chemistry 32:3-13 (1992)；Bradshaw, JS., et al., “Aza-Crown Macrocycles,” The Chemistry of Heterocyclic Compounds, Vol. 51, ed. Taylor, E.C., Wiley, New York, 1993；Haoyun, A., et al., Chemical Reviews 92:543-572 (1992))。しかしながら、官能化大環状体の合成は難しい。閉環工程前の線状プレカーサーに付加させたヒドロキシ、アミノおよびカルボキシル基が、大環状体の誘導化において一般的に使用される官能基である。殆どの合成手法は、環状化前にこれらの基の保護を含む。保護基は、大環状体の構築後に所望の官能基として化学的に変換される(Krespan, C.G., Journal of Organic Chemistry 45:1177-1180 (1980)；Montanari, F., et al., Journal of Organic Chemistry 47:1298-1302 (1982)；Haoyum, A., et al., Journal of Organic Chemistry 57:4998-5005 (1992))。この方法は、官能化大環状体、とりわけ二環式および多環式化合物の合成および精製において著しい制約を受ける。合成の困難性は、これらの物質の全体的低収率と高生産コストをもたらし得る。
【０００５】
アリル官能性を有する大環状化合物は、従来技術において公知である(Krakowiak, K.E., et al., Journal of Heterocyclic Chemistry 27:1011-1014 (1990))。これらの幾つかは、さらにヒドロシリル化して、シリカ固形支持体に結合させている(Bradshaw, J.S., et al., Pure & Appl. Chem. 61:1619-1624 (1989)；Bradshaw, J.S., et al., Journal of Inclusion Phenomena and Molecular Recognition in Chemistry 7:127-136 (1989))。アリル含有[2.2.2]クリプタンド１の合成は報告されている(Babb, D.A., et al., Journal of Heterocyclic Chemistry 23:609-613 (1986))。
クリプタンド類の高分子基体への共有結合方法は、主として基体の活性層、例えば、ベンジルクロライド基とヒドロキシルまたはアミノ官能化クリプタンド分子との相互作用に基づいている(Montanari, F., et al., J. Org. Chem., 47:1298-1302 (1982)；Montanari, F., et al., British Polymer Journal, 16:212-218 (1984)；およびMontanari, F., et al., Tetrahedron Letters, No 52, 5055-5058 (1979))。この相互作用も、副プロセス(大環状体の第３級窒素からの第４級中心の形成)を含む(Montanari, F., et al., British Polymer Journal, 16:212-218 (1984))。第４級化は、ホフマン分解による大環状体の広範囲の分解を生じ、アニオン交換静置相の容量を低下させる。アミド基は、クリプタンド分子による基体の共有官能化のために報告されたもう１つのリンカーである(Montanari, F., et al., British Polymer Journal, 16:212-218 (1984))。アミド類は、アニオン交換クロマトグラフィーにおいて使用する極めて高いpHに耐え得ない。さらにまた、上述したヒドロキシルまたはアミノ官能化クリプタンド類を調製する合成経路の殆どは、工業的規模での生産条件を満たすには実際的でない。
【発明の開示】
【発明が解決しようとする課題】
【０００６】
クロマトグラフィー分離媒質のような用途のために、大環状化合物を基体に共有結合させる改良された方法が求められている。
【課題を解決するための手段】
【０００７】
本発明の１つの実施態様は、下記の式を含む誘導化大環状化合物を含む：
【化１】
2005501920.tif 000003
（式中、Mは、分子骨格の単環式または多環式大環状成分であり、各環中に少なくとも12個の原子を含有し；
Lは、Mに共有結合した置換または非置換の炭素鎖リンカーであり、該リンカー上の水素原子に対して置換されたヘテロ原子を含む脂肪族、芳香族または複素環式リンカーからなる群から選ばれた構造中に少なくとも１個の炭素原子を含み；
Rは、支持基体に共有結合し得るかあるいは固形支持基体に共有結合し得る官能性成分に転換し得る末端官能性成分であり；
XおよびYは、プロトン、脂肪族基、芳香族基からなる群から選ばれた成分であり、適宜、酸素、窒素、イオウまたはリンヘテロ原子からなる群から選ばれた、該成分中の水素原子に対して置換されたヘテロ原子を含み；
Sは、イオウである)。
1つの好ましい実施態様においては、Mはクリプタンドである。
もう１つの実施態様においては、上述の誘導化大環状構造体は、HSRをフリーラジカル活性化条件下において下記の中間構造体と反応させることによって調製する：
【化２】
2005501920.tif 000004
(式中、Uは、二重または三重結合である)。
もう１つの実施態様においては、上述の誘導化大環状化合物は、支持基体Zに共有結合させて下記の構造体を生成させる：
【化３】
2005501920.tif 000005
(式中、R1は、イオウ原子Sと支持基体Zとの間の共有リンカーである)。
R1は、Zの誘導化時のR(構造体(1))の転換によって形成させる。R1は、置換または非置換の炭素鎖リンカーであり、該リンカー上の水素原子に対して置換されたヘテロ原子を含む脂肪族、芳香族または複素環式リンカーからなる群から選ばれた構造中に少なくとも１個の炭素原子を含む。R1は、高分子鎖であり得る。
【０００８】
本発明の１つの局面においては、大環状化合物は、イオウ含有誘導化剤を使用することによって誘導化して、イオウ原子Sを介して大環状化合物に直接または間接的に結合した末端官能性成分Rを含む生成物を生成させる。Rは、支持基体に共有結合し得るかあるいはそのような基体に共有結合し得る形に転換し得るものである。一般に、上記誘導化大環状化合物は、下記の構造を有する：
【化４】
2005501920.tif 000006
（式中、Mは、分子骨格の単環式または多環式大環状成分であり、各環中に少なくとも12個の原子を含有し；
Lは、Mに共有結合した置換または非置換の炭素鎖リンカーであり、該リンカー上の水素原子に対して置換されたヘテロ原子を含む脂肪族、芳香族または複素環式リンカーからなる群から選ばれた構造中に少なくとも１個の炭素原子を含み；
Rは、支持基体に共有結合し得るかあるいは固形支持基体に共有結合し得る官能性成分に転換し得る末端官能性成分であり；
XおよびYは、プロトン、脂肪族基、芳香族基からなる群から選ばれた成分であり、適宜、酸素、窒素、イオウまたはリンヘテロ原子からなる群から選ばれた、該成分中の水素原子に対して置換されたヘテロ原子を含み；
Sは、イオウである)。
適切な大環状化合物Mは、単環式、二環式、三環式または多環式分子骨格である。そのような大環状化合物の例としては、前述したタイプのクラウンエーテル類、クリプタンド類、スフェランド類、クリプタヘミスフェランド類、キャビタンド類、カリキサレン類、レゾルシノレン類、シクロデクストリン類およびポルフィリン類がある。
【０００９】
本発明によれば、構造(1)中のR基は、１以上の工程で支持基体Zに共有結合して下記の構造体を形成し得る：
【化５】
2005501920.tif 000007
RまたはRから誘導された官能基の転換によって、Zの官能化中にリンカーR1の形成が生ずる。
R1は、SとZの間の共有リンカーである。R1は、置換または非置換の炭素鎖であり、該リンカー上の水素原子に対して置換されたヘテロ原子を含む脂肪族、芳香族または複素環式リンカーからなる群から選ばれた構造中に少なくとも１個の炭素原子を含み得る。R1はZに直接結合しているように例示しているけれども、反応式(５)に示すように、Zに共有結合し得る中間化合物に結合させてもよい。即ち、構造体(３)の-R1-Z結合は、直接および間接結合を包含し、そのような中間結合を除外するものではない。
構造体(１)〜(３)中のMがその所望の、例えば、イオン交換体として働く機能を奏し得る限り、任意の支持基体Zを使用し得る。構造体(３)の１つの形は、基体Zに共有結合した誘導化大環状化合物粒子の充填床である。適切な基体としては、架橋型または非架橋型ポリマー類、樹脂類、有機または無機モノリス類、ゾル-ゲル類、シリカゲルのような他の形のゲル類、ゼオライト類のような無機支持体、酸化アルミニウム、二酸化チタン、ジルコニウム系支持体、ガラス、カーボンブラック、活性炭、炭素ナノチューブ類、繊維類、熱分解材料、有機および無機結晶類、液晶類、コロイド類、ナノ粒子類、有機および無機ゲル類、ラテックス類、発泡体類、膜類およびフィルム類のような有機または無機材料がある。また、Zは、チップ類；シリコンウェーハ類；ガス、液体の毛管およびイオン交換クロマトグラフィー、毛管電気泳動、分離、抽出、固相抽出、濾過、精製、輸送、複合体化、分子およびイオン認識、濃縮、有機および無機分子およびイオン類の分析の感知において、さらにまた、触媒作用、相間移動触媒作用、固相合成または他の用途において使用する毛細管の壁の表面のような単分子層の形であり得る。
１つのとりわけ有用な大環状体は、例えば、アニオン交換クロマトグラフィー用のクリプタンド官能性床を使用する、貫流イオン交換床中の樹脂コポリマー粒子のような支持基体に結合したクリプタンドを含む。
【００１０】
本発明の１つの実施態様によれば、大環状化合物Mは、前述したような周知の方法により、アリル基のようなペンダント反応性成分を含むように誘導化する。Mは、以下に述べるように、HSRに結合し得るような反応性成分を含むものと定義される。即ち、HSR試薬をMに共有結合させて、R基がイオウ原子Sを介して大環状体に間接的に共有結合している構造体(１)に示すタイプの中間生成物を調製する。上述したように、R基は、１工程または複数工程において支持基体に直接または間接的に共有結合するのに適する官能形であり得る。式(４)は、フリーラジカル付加条件下でのHSRによる大環状化合物(２)の誘導化を例示する。特定の例においては、化合物(２)は、アリルペンダント成分を有するクリプタンドである。
【化６】
2005501920.tif 000008
構造体(１)においては、Sは、少なくとも１個の炭素原子を含む中間リンカーLを介して大環状体Mに結合している。構造体(２)においては、Lは、Mと不飽和炭素-炭素結合Uの間に挿入されており、UがLとYに結合した末端炭素原子とを相互に連結している。リンカーLの目的は、官能基Uを大環状体Mに導入することである。
１つの実施態様においては、(２)においてUとして説明した不飽和炭素-炭素結合、例えば、-C=C (二重結合)または-C/C- (三重結合)は、M末端の末端基UによるHSRのMへのフリーラジカル付加のための反応部位として作用する。この不飽和は、好ましくは、二重結合、例えば、末端アリル基により付与される。リンカーLは、大環状体の能力に有意の影響を及ぼさない任意の部位においてMに結合させて、所望の、例えば、興味あるイオンと複合体化する機能を付与し得る。即ち、クリプタンドにおいては、上記の結合は、カチオンまたはその会合アニオンの結合性に有意の影響を与えない。上述したように、リンカーLの主鎖は、好ましくは長さで約１〜約20個の原子、好ましくは長さで3〜8個の原子である。リンカー鎖は、直鎖または枝分れであり得、また、酸素、窒素、イオウまたはリンのようなリンカー上の水素原子に対して置換されたヘテロ原子のための飽和または不飽和炭素原子も含む。通常、リンカー基は、1〜3個のヘテロ原子を含有する。ヘテロ原子は、リンカー鎖内で、これらヘテロ原子が本発明組成物のイオン分離特性に有意の悪影響を与えない位置において置換させ得る。リンカー基Lは、本明細書において参考として引用した米国特許第5,865,994号における相応するリンカーLに類似であり得る。
【００１１】
HSR基の大環状体上のペンダント不飽和基へのフリーラジカル開始によるフリーラジカル結合に適する条件は、当該技術において周知である。例えば、Griesbaum, K, Angew. Chem. Internat. Edit. Vol.9, No.4, 273-287 (1970)を参照されたい。
反応式(４)の１つの実施態様においては、Rは、Rを共有結合し得る形に転換することなしに、支持基体に直接共有結合させ得る形にある。保護/脱保護反応のようなRの転換は、反応(４)中にRを完全な形に保つために必要であり得る。Rの必要に応じての保護/脱保護のもう1つの理由は、反応(４)の途中での基Rの干渉を阻止することである。Rの保護/脱保護の例は、反応(４)においてエステル保護R基の形でカルボン酸を使用し、次いで、基体に結合させる前に、加水分解によりそのカルボン酸への転換(脱保護)を行うことである。保護/脱保護の可能性のある使用による支持基体への直接共有結合に適する基Rとしては、プロトン、アミン類、エポキシド類、アルデヒド類、ケトン類、アルコール類、フェノール類、チオール類、カルボン酸類、チオカルボン酸類、カルボン酸およびチオカルボン酸類のアミドおよびエステル類、リン酸およびホスホン酸類、スルホン酸類のエステル類がある。
早期に報告されたような反応方式(Montanari, F., et al., J. Org. Chem., 47:1298-1302 (1982)；Montanari, F., et al., British Polymer Journal, 16:212-218 (1984)、およびMontanari, F., et al., Tetrahedron Letters, No 52, 5055-5058 (1979))を、クリプタンド変性剤による支持基体の直接官能化において使用し得る。上記の開示されている方法の１つは、ヒドロキシメチル官能化クリプタンドをクロロメチルポリスチレンポリマーと塩基の存在下に反応させることである。クリプタンド類の直接共有結合のためのこの方法および他の以前に報告された方法の幾つかの欠点は、前述したとおりである。
【００１２】
少なくとも２つの支持基体への(１)の間接結合方法が存在する。第１の方法は、非ラジカル条件下で基体に共有結合して構造体(３)を形成し得る基へのRの転換である。この方法の例は、Rがアルコール成分である(１)の転換である。アルコール基は、支持基体の脱プロトン化ヒドロキシル基と反応して共有結合R1を形成するトシルまたはメシル誘導体に容易に転換し得る。基体へのさらなる非ラジカル共有結合におけるRの転換によって生成させ得る官能基としては、アミン類、エポキシド類、アルデヒド類、ケトン類、アルコール類、フェノール類、チオール類、カルボン酸類、チオカルボン酸類、カルボン酸およびチオカルボン酸類のアミドおよびエステル類、リン酸およびホスホン酸類、スルホン酸のエステル類、アシルハライド類、アルキルおよびアリールハライド類および活性化カルボン酸類がある。
支持基体への(１)の第２の間接結合方法は、基Rの重合性成分への転換、その後のフリーラジカル条件下でのその成分の基体への共有結合である。下記の特定の反応式(５)の間接結合法は、HSR試薬中の-SRを先ずリンカーLを介してMに結合させる２工程手法を例示している。その後、第２工程において、結合させたRをもう１つの試薬と反応させてラジカル法によって基体に共有結合させ得るR上のペンダント基を形成させる。下記の特定の反応式(５)においては、ペンダント基は、フリーラジカル活性化条件下において支持基体に結合し得るエチレン系不飽和(ビニル)基である。
【化７】
2005501920.tif 000009
（式(５)：2-アミノエタンチオールヒドロクロライドのアリル誘導化[2.2.2]クリプタンドへのラジカル付加によるアミノおよびスチリル[2.2.2]クリプタンドの合成）。
【００１３】
とりわけ反応式(５)に関しては、[2.2.2]クリプタンド１のアリル誘導体を上述のような公知の化学論によって先ず調製する。次に、この誘導体を、例えば、Griesbaum, K., Angew. Chem. Internat. Edit, Vol.9, No.4, 273-287 (1970)の論文に説明されているようなUVまたは他の照射線への暴露のようなフリーラジカル条件および/またはパーオキサイド類、アゾ化合物類等の添加によるようにして、HSR試薬(2-アミノエタンチオールヒドロクロライド)にアリル基を介して共有結合させて末端アミノ基Rを形成させる。その後、アミノ基Rを、フリーラジカル条件下で基体に結合し得る官能基、例えば、ビニル基に転換する。反応式(５)に例示しているように、この転換の第１工程は、アミノクリプタンド２と4-ビニルベンズアルデヒドとの相互作用である。シッフ塩基がこの反応の中間生成物である(式中には示していない)。第２工程において、シッフ塩基をNaBH4とその場で反応させて、重合性スチリル成分で官能化した[2.2.2]クリプタンド３を得る。この方法は、グラフト化およびコーティーングのようなフリーラジカル法を使用しての各種基体中または基体上へのさらなる共有結合または導入のための、大環状体の官能化分子への迅速な転換を可能にする。
【００１４】
本発明の重要な特徴は、チオール類のラジカル付加による大環状分子の官能化である(式(４)および(５))。この方法の利点は、下記のとおりである：
１．従来技術に記載されているアリルクリプタンド１の合成は、さらなる結合のためのペンダント官能基を有する[2.2.2]クリプタンドの大環状骨格を構築するための優れた方法である。アリル基の使用は、クリプタンド類の合成中の保護/脱保護工程の必要性を軽減する。クリプタンド官能化の従来技術例の殆どは、プロセスの全体的成果を達成するその合成においてより長い経路による保護中間体に基づいている。アリルプレカーサーをベースとして開発した上記方法は、官能化[2.2.2]クリプタンドの100〜200g規模の生産を可能にする。この量は、開示されているクリプタンド合成方法のすべてに対比して例外的に大量である。
２．アリルクリプタンドのより反応性の官能性分子への転換方法は限られている。例えば、最初に[2.2.2]アリルクリプタンドを合成した著者は、アリル基をヒドロキシ基に転換できなかった。上記のチオール付加は、比較的不活性なアリル基の反応性アミンへの化学転換において極めて有効であることが判明した。アミノ基自体で基体上の官能化に高度に効率的であるが、アニオン交換静置相における条件においては、ラジカル重合条件下で官能化した物質が好ましい。
３．アリル基は、スチレンフラグメントに比較して、ラジカル重合条件下において低い反応能力を有する。即ち、アリル系モノマーは、極めて多くの場合、所定のグラフト化効率を示さず、低容量静置相をもたらす。開発したチオール付加により、アリル基のスチレン成分への効率的な転換を２段階法(５)により可能にした。スチレン系誘導体３に転換したアリル系クリプタンド１は、今や、支持体表面から効率的にグラフト化でき、新規な高容量アニオン交換静置相を提供する。
４．イオン交換クロマトグラフィーにおいて使用する静置相の化学安定性は、大きな重要性を有する。イオン交換クロマトグラフィーを実施する極端なpH値は、官能性モノマーとイオン交換部位と静置相を連結するリンカーとの化学性に著しい制約を課している。開発したチオール付加法およびその後のグラフト化重合は、クリプタンド官能化樹脂をベースとする極めて安定なアニオン交換材料を提供する。これらの静置相は、昇温下においてpH 1〜14で操作し得る。そのような過酷な条件に供した後のこれら相の耐久性と再生性は、現存のアニオン交換材料の同様な特性よりも優れている。
【００１５】
反応式(５)において、例示したR基は、反応してスチレン[2.2.2]クリプタンド３を生成するNH2であり、そのペンダントビニル基が、実施例３および図１に例示するようなフリーラジカル条件下において、コポリマー樹脂支持基体上の相応するビニル基と共有結合を形成し得る。
本発明の各反応式の１つの利点は、平方メートル当りの誘導化大環状化合物(例えば、クリプタンド類)の個々の多数(例えば、4×1014〜4×1016またはそれ以上)のストランドを各支持体粒子に結合させ得、図１に示すように、支持体から突出していることである。このことは、水性環境においてカチオンおよびアニオン種双方の接近を容易に許容し得る形において実質量の大環状化合物を付与させる。吸着型大環状化合物に基づく従来技術は、この種が疎水性表面上の単分子層として吸着されなければならないという制約によって極めて限られた容量しか付与しない。各支持体粒子周囲の水溶液中に延びているブラシ状ポリマーとしての大環状化合物を提供することによって、大環状化合物の吸着型単分子層コーティーングにおいて観察され得るよりも著しく良好な拡散動力学を可能にし、同時に吸着型単分子層コーティーングによって可能であるよりも著しく高い容量を付与し得る。さらにまた、疎水性表面近くの大環状化合物の位置付けは、吸着型大環状化合物に基づく物質のクロマトグラフィー性能を低下させている。アニオン系疎水性化合物は、その滞留部位が疎水性表面近くに位置する場合、有機溶媒を移動相に添加しない限り貧弱なクロマトグラフィー性能しか示さない。勿論、支持体粒子を流れ通る移動相中への有機溶媒の混入は、そのような有機溶媒が吸着型コーティーングを緩慢に洗い落とすので、従来技術の吸着型単分子層コーティーングと相容れ得ない。大環状ブラシ状ポリマーにより共有的に誘導されている支持体粒子に由来する上記複合物質は有機溶媒を相容れ得るけれども、有機溶媒の高コストおよび有機溶媒廃棄の高コストは、有機溶媒の使用を極めて望ましくないものにしている。即ち、上述のブラシ状ポリマー形状は、有機溶媒添加の必要性およびその使用による実際の不利益なしで優れたクロマトグラフィー特性を提供する。
【００１６】
従来技術の吸着型大環状体単分子層コーティーングは、60程の低い大環状体イオン結合定数によって有用であると示されている。しかしながら、驚くべきことに、共有結合ブラシ状ポリマーコーティーングの形で構築したときの同様な大環状体は、100％水性環境において何らの有用なイオン結合特性を示し得なかった。明らかに、疎水性表面上の吸着型単分子層コーティーングとしての大環状体の適用は、大環状体をその表面上の水性環境よりも実質的に低い誘電性環境に曝している。そのように、吸着型単分子層コーティーングのイオン結合親和性は、100％水性環境において等価の大環状体よりも実質的に高い。従って、高度の望ましい共有結合ブラシ状ポリマー形において有用な材料を提供するためには、大環状体は、100％水性環境において有用なイオン結合特性を得るためにより高めのイオン結合定数を有しなければならない。
スチレン末端基のビニル成分は、米国特許第5,865,994号に記載されているようなエチレン不飽和を有する末端基を含む高分子基体粒子にフリーラジカル条件下で容易に結合して構造体(３)を生成する。
Rを大環状体に結合するための上述の特定の２段階反応(式５)においては、Rは、不飽和炭素-炭素結合、とりわけビニル基に転換させるアミンの形で例示している。他の末端官能基も、所望の支持基体に共有結合し得る限り使用し得る。
【００１７】
本発明によれば、１つの有用な有効組成物は、荷電分子を分離するのに十分なイオン交換特性を有する誘導化大環状化合物である。このタイプのとりわけ有効な誘導化大環状化合物は、アニオン交換特性を有する支持基体に結合させたクリプタンドである。アニオン交換特性とは、アニオン交換クロマトグラフィーを実施する能力を意味する。クリプタンド類は、アルカリ性条件下においてアルカリおよびアルカリ土類金属を結合させるのに十分なイオン結合特性を示しさらにまた酸性条件下においてこれらのイオンを容易に放出するので、アニオン分離にとりわけ有効であり、クリプタンドを１つのアルカリ金属形状から他の形状に転換する便利な手段を提供する。(Comprehensive Supramolecular Chemistry Vol. 1-10, Jean-Marie Lehn  Chairman of the Editorial Board, 1996 Elsevier Science Ltd；Izatt, R.M., et al., Cmemical Reviews 91:1721-2085 (1991))。例えばクラウンエーテル類の同じ特性と比較したときにクリプタンド類のアルカリ金属イオンに対する著しく高い親和性は、クリプタンド変性剤で官能したアニオン交換静置相により良好なイオン保持特性を付与している。事実、クラウンエーテル系材料は、その低容量のために100％水性溶離剤によるアニオン交換クロマトグラフィー相として使用するのに実用的でない。イオン交換クロマトグラフィー法の工業的応用の殆どは水性溶離剤と共に開発されており、従って、当該クリプタンド官能化材料は、他の公知の金属イオン複合体化剤よりも優れている。
１つの適切な支持体粒子は、マクロ細孔高分子樹脂、例えば、ジビニルベンゼンで架橋させたビニルベンゼンエチレンである。適切なマクロ細孔樹脂は、米国特許第4,224,415号に例示されている。
本発明のもう1つの実施態様においては、親水性層を、誘導化大環状体と共有結合を形成するZに結合させ得る。この態様は、疎水性分析物と大環状体を共有結合させる表面との間の疎水性相互作用を低減させる利点を有する。それによって、前述したように望ましくない移動相への溶媒の添加の必要性を低減する。適切な手順は、実施例３および５に示している。
本明細書において参照した特許および刊行物は、参考としてすべて引用する。
【発明を実施するための最良の形態】
【００１８】
本発明のさらなる詳細を以下の非限定的な実施例において例示する。
【実施例１】
【００１９】
本実施例は、反応式(５)に従う誘導化クリプタンドの２段階合成を説明する。
アリルクリプタンド１の誘導化方法
クリプタンド２および３の合成手順
式(５)
アリル{2.2.2}クリプタンドの合成手順は、報告された方法に基づく(Babb, D.A., et al., Journal of Heterocyclic Chemistry 23:609-613 (1986))。12gのアリル誘導化クリプタンドを70mlのエタノール中に溶解し、12gの2-アミノエタンチオールヒドロクロライドを反応混合物に添加した。反応器を窒素で掃気した。溶液を還流に至らしめ、65mgのAIBNを添加した。254nm波長のUV照射を行った。反応混合物を還流下に攪拌し、8時間照射した。2時間後毎に、新たなAIBN部(65mg)を反応混合物に添加した。反応は、中性酸化アルミニウム上のTLCおよび溶離剤としてCH2Cl2/THF/MeOH：10/5/1を使用してモニターした。
溶媒を減圧下に蒸発させた。残留物を100 mlの水中に溶解した。水酸化リチウムを水溶液に添加してpH 11とした。得られた溶液を100mlのジクロロメタンで3回抽出した。有機層を20％水酸化リチウム水溶液と水で抽出し、無水硫酸ナトリウム上で乾燥させた。溶媒の蒸発後、粗アミノクリプタンド２を200mlのメタノール中に溶解した。得られた溶液に、40mlのメタノール中12gの4-ビニルベンズアルデヒドを1時間に亘って添加した。反応物をメタノール中で10mgの4-t-ブチルカテコールの存在下に6時間還流させた。メタノール溶液を濾過し、−5℃に冷却した。10gの水素化ホウ素ナトリウムを得られた溶液にゆっくり添加した。反応を還流下に24時間続行した。メタノールを減圧下に蒸発させ、残留物を80mlの水と混合した；pHを氷冷30％メタンスルホン酸で1.5とした。得られた溶液を150mlのエーテルで3回抽出した。水性層を水酸化リチウムでpH 11とし、100mlのジクロロメタンで3回抽出した。混ぜ合わせた有機画分を水で抽出し、硫酸ナトリウム上で乾燥させ、濾過した。溶媒を減圧下に蒸発させた。
【実施例２】
【００２０】
本実施例は、誘導化クリプタンドに結合させるための親水性層を付着させることによる支持基体Zの官能化を説明する。
クリプタンドモノマーのグラフト化に適す
る高分子粒子表面上に形成させた親水性層
2.3gの乾燥55％架橋マクロ細孔樹脂(基体は、米国特許第4,224,415号に記載された55％ジビニルベンゼンで架橋させたエチルビニルベンゼンの樹脂調製物である)を3.3gのターシャリーブチルアルコール(Fluka社)中に分散させた。このスラリーに、0.37gの自家製ビニルベンジルアセテート、1gの酢酸ビニル(Aldrich社)および0.092gのVazo 64開始剤(Dupont社)を添加した。材料全体を均質に分散させ、次いで、60℃のオーブン中に18時間置いた。得られた高分子材料を水、アセトン、水で、最後にアセトンで洗浄した。加水分解後、この材料を、以下の実施例３に示すようなクリプタンドモノマーによるグラフト化に直ちに備えた。
【実施例３】
【００２１】
本実施例は、実施例１の誘導化クリプタンドの実施例２の官能化Zへの結合を説明する。
クリプタンドモノマーを充填物としての使用に適する高分子粒子に結合させる
2.35gの予備形成親水性層を有する乾燥55％架橋マクロ細孔樹脂(基体は、米国特許第4,224,415号に記載された55％ジビニルベンゼンで架橋させたエチルビニルベンゼンの樹脂調製物である)を3.4グラムの水中に分散させ、0.5gの0.1Mメタンスルホン酸を添加した。このスラリーに、0.5gのクリプタンドモノマーと0.2gのアゾビスシアノペンタン酸(Fluka社)を添加した。材料全体を均質に分散させ、次いで、50℃のオーブン中に20時間置いた。上記から得られた高分子材料をアセトンで、次いでメタノール、水および1M水酸化カリウムで洗浄した。その後、樹脂を、標準の方法と装置を使用して、分析用カラムに6000psi (41370 kPa)で15分間充填した。この高分子カラムは、アニオン種のクロマトグラフィー分離に適している。
【実施例４】
【００２２】
クリプタンドモノマーを予備結合させた親水
性層を有していない高分子粒子に結合させる
この実施例においては、実施例１の誘導化クリプタンドを実施例２のマクロ細孔樹脂出発材料(親水性層を形成させていない)に結合させる。
【実施例５】
【００２３】
クリプタンドモノマーのグラフト化に適する
高分子粒子表面上に形成させた別の親水性層
2.3gの乾燥55％架橋マクロ細孔樹脂(基体は、米国特許第4,224,415号に記載された55％ジビニルベンゼンで架橋させたエチルビニルベンゼンの樹脂調製物である)を3.3gのターシャリーブチルアルコール(Fluka社)中に分散させた。このスラリーに、2.4gのビニルベンジルアセテート(自家製)、0.092gのVazo 64開始剤(Dupont社)を添加した。材料全体を均質に分散させ、次いで、60℃のオーブン中に18時間置いた。得られた高分子材料を水、アセトン、水で、最後にアセトンで洗浄した。加水分解後、この材料を、上記実施例３に示すようなクリプタンドモノマーによるグラフト化に直ちに備えた。
【図面の簡単な説明】
【００２４】
【図１】支持基体に結合させた誘導化クリプタンドの略図である。
【図２】本発明のイオン交換組成物のクロマトグラムである。
【図３】本発明のイオン交換組成物のクロマトグラムである。
【図１】
2005501920.tif 000014
【図２】
2005501920.tif 000015
【図３】
2005501920.tif 000016
【国際公開パンフレット】
2005501920.tif 000017
2005501920.tif 000018
2005501920.tif 000019
2005501920.tif 000020
2005501920.tif 000021
2005501920.tif 000022
2005501920.tif 000023
2005501920.tif 000024
2005501920.tif 000025
2005501920.tif 000026
2005501920.tif 000027
2005501920.tif 000028
2005501920.tif 000029
2005501920.tif 000030
2005501920.tif 000031
2005501920.tif 000032
2005501920.tif 000033
2005501920.tif 000034
2005501920.tif 000035
2005501920.tif 000036
2005501920.tif 000037
2005501920.tif 000038
2005501920.tif 000039
2005501920.tif 000040
2005501920.tif 000041
2005501920.tif 000042
2005501920.tif 000043
2005501920.tif 000044
2005501920.tif 000045
2005501920.tif 000046
2005501920.tif 000047
2005501920.tif 000048
2005501920.tif 000049
2005501920.tif 000050
【国際公開パンフレット（コレクトバージョン）】
2005501920.tif 000051
2005501920.tif 000052
【国際調査報告】
2005501920.tif 000053
2005501920.tif 000054
2005501920.tif 000055
2005501920.tif 000056
2005501920.tif 000057
2005501920.tif 000058